(57)【要約】【課題】高温高圧下で酸素を吹き込みながら硫酸等の酸により浸出処理を施すにあたり、反応容器内に装入されたスラリーに対して有効に酸素を供給して、効果的に浸出反応を生じさせることができるようにする方法を提供する。【解決手段】本発明に係るオートクレーブ装置１は、鉱石スラリーが装入され、高温高圧下において硫酸の添加により鉱石中に含まれる金属（Ｎｉ、Ｃｏ）を浸出する浸出処理が施される装置であって、鉱石スラリーに対して酸素を吹き込む酸素吹込配管１３を備え、その酸素吹込配管１３における酸素吐出口３１Ａが、鉱石スラリーが装入された当該オートクレーブ装置１内の気相部１１Ｇに位置するように配設されている。【選択図】図２
2018053321.tif 000002
【特許請求の範囲】
【請求項１】
金属原料のスラリーが装入され、高温高圧下において硫酸の添加により該金属原料に含まれる金属を浸出する浸出処理が施される反応容器であって、
前記スラリーに対して酸素を吹き込む酸素吹込配管を備え、
前記酸素吹込配管における酸素吐出口が、前記スラリーが装入された当該反応容器内の気相部に位置するように配設されている
反応容器。
【請求項２】
当該反応容器は、少なくともその内部の壁面がチタンにより構成されている
請求項１に記載の反応容器。
【請求項３】
前記酸素吐出口は、
当該反応容器の内部の壁面から離して配置され、
当該反応容器の高さ方向の位置として、該反応容器の内部の壁面とスラリーの液面との略中間点に配置される
請求項２に記載の反応容器。
【請求項４】
反応容器内に金属原料のスラリーを装入し、高温高圧下において硫酸を添加して該金属原料に含まれる金属を浸出する浸出処理方法において、
前記スラリーが装入された反応容器内の気相部に、該スラリーの液面に向かって酸素を供給する
金属原料の浸出処理方法。
【発明の詳細な説明】
【技術分野】
【０００１】
本発明は、オートクレーブ装置等の反応容器に関するものであり、金属原料に含まれる金属を高温高圧下で硫酸により浸出するための反応容器及びその反応容器を用いた金属原料の浸出処理方法に関する。
【背景技術】
【０００２】
リモナイト鉱等に代表される低品位ニッケル酸化鉱石からニッケルやコバルト等の有価金属を回収する湿式製錬法として、硫酸等の酸を用いて高温高圧下で浸出する高温加圧酸浸出（ＨＰＡＬ：Ｈｉｇｈ  Ｐｒｅｓｓｕｒｅ  Ａｃｉｄ  Ｌｅａｃｈｉｎｇ）法が知られている。
【０００３】
具体的に、ＨＰＡＬ法を用いて原料のニッケル酸化鉱石からニッケル及びコバルトの混合硫化物を得る湿式製錬プロセスにおいては、例えば、原料鉱石の粒度を調整してスラリー化する前処理工程と、鉱石スラリーに硫酸を添加し高温高圧下で浸出処理を施す浸出工程と、浸出スラリーから浸出液と浸出残渣とを分離する固液分離工程と、浸出液に中和処理を施して不純物を除去する中和工程と、浸出液中の亜鉛を除去する脱亜鉛工程と、脱亜鉛処理後の浸出液に硫化剤を添加してニッケル及びコバルトの混合硫化物を生成する硫化工程と、硫化後液を無害化する無害化工程と、が含まれる（例えば、特許文献１参照）。
【０００４】
上述した湿式製錬プロセスにおいて、ＨＰＡＬ法に基づく浸出処理（浸出工程）では、原料の鉱石に含まれる元素のうち、ニッケルやコバルトのほかにも、マグネシウム、アルミニウム、鉄、クロムといった他の成分も、下記（１）式に従って浸出されることが知られている。
ＭＯ＋Ｈ２ＳＯ４⇒ＭＳＯ４＋Ｈ２Ｏ        ・・・（１）
（Ｍ：Ｎｉ，Ｃｏ，Ｍｇ，Ａｌ，Ｆｅ，Ｃｒ）
【０００５】
このうち、鉱石中にゲーサイト［ＦｅＯ（ＯＨ）］として存在する鉄は、下記（２）式に従って、２００℃以上の高温下では加水分解反応が進行してヘマタイト［Ｆｅ２Ｏ３］として析出するため、ほとんど浸出されない。このように、高温高圧下での酸浸出処理では、鉱石中の鉄をヘマタイトとして固定化することで浸出液中への浸出を抑制することができ、この点で常圧浸出法による浸出処理にと比べて優れているといえる。
Ｆｅ３＋＋３／２Ｈ２Ｏ→１／２Ｆｅ２Ｏ３＋３Ｈ＋        ・・・（２）
【０００６】
このように、ＨＰＡＬ法は、鉄を多く含む鉱石中からニッケル及びコバルトを選択的に浸出できる優れた技術であるが、鉄の浸出を完全に抑制することは困難であり、浸出液中には数ｇ／Ｌオーダーで鉄が含まれるようになる。
【０００７】
浸出液中の鉄は、２価鉄及び３価鉄として存在しており、その絶対量及び存在比は浸出液中の酸化還元電位（ＯＲＰ）によって支配される。例えば、ＯＲＰを５４０ｍＶ程度まで上昇させると鉄の存在形態は３価鉄のみとなり、プロトンを生成しながらヘマタイトとして固定され、鉄はほとんど存在しなくなる。このため、ＯＲＰを高めて浸出処理を行うことで、鉄のヘマタイトとしての固定化反応でプロトンの生成が起こることによって硫酸使用量を削減することができ、また、鉄が存在しないことによって後工程での中和剤の使用量を抑えることができる。ところが、それ以上にＯＲＰを上昇させると、３価クロムが有害な６価クロムに酸化されるようになるため、好ましくない。一方で、ＯＲＰが低すぎると、設備の金属ライニングの酸化被膜が減少して設備へのダメージが発生することがある。このように、浸出処理においては、溶液のＯＲＰを適切に調整することが望ましい。
【０００８】
しかしながら、ＯＲＰは浸出処理の対象となる鉱石の組成に大きく依存する。そのため、ＯＲＰを制御しながら、鉄の浸出をより効率的に抑制できる技術が求められている。
【０００９】
このような技術課題に対して、ＨＰＡＬ法による浸出処理において、純酸素を吹き込み添加することによって溶液のＯＲＰを制御することで、有効に鉄の浸出を抑制することができる方法が提案されている。
【００１０】
例えば、特許文献２には、スラリーを撹拌機により撹拌しながら、ガス吹き込み管を介して圧縮空気等のガスを吹き込むことにより金属を浸出するオートクレーブ装置において、そのガス吹き込み管のガス吐出口が、撹拌機の最下段の撹拌翼の近傍で、その撹拌翼の上下各１か所に設けられるようにする技術が提案されている。このような方法によれば、撹拌翼等への固形物の付着を防止できるとともに、ガスの流量を調整することが可能となり、反応速度や浸出率を向上させることができる。
【００１１】
しかしながら、この特許文献２に記載の技術では、最下段の撹拌翼の近傍にガス吐出口を位置させている。つまり、圧縮空気等のガスを吹き込む配管をオートクレーブの区画室に装入されたスラリーの液相に挿入して、そのガスを液相に直接的に吹き込むようにしている。このような方法では、圧縮空気等のガスによりＯＲＰを制御できるようになるものの、その吹き込み配管の側に、硫酸を含むスラリーが逆流してしまう可能性がある。このように配管への硫酸の逆流が生じると、ＯＲＰを制御するためのガスを有効に供給できなくなるとともに、浸出反応に供される硫酸量が減少するため、浸出率の低下をもたらす。
【００１２】
また、その他の方法として、浸出処理に使用する硫酸の供給配管（硫酸供給配管）に酸素等のガスを供給する配管（ガス供給配管）を接続して、硫酸と共に酸素をスラリー中に供給する方法も考えられる。しかしながら、この方法の場合でも、ガス供給配管側へ硫酸が逆流する可能性があり、また、ガス（気体）と液体との気液混相の状態となるためにガスの供給が不安定になる可能性がある。
【先行技術文献】
【特許文献】
【００１３】
【特許文献１】特開２００５−３５０７６６号公報
【特許文献２】特開２０１６−１１４４２号公報
【発明の概要】
【発明が解決しようとする課題】
【００１４】
本発明は、このような実情に鑑みて提案されたものであり、高温高圧下で酸素を吹き込みながら硫酸等の酸により浸出処理を施すにあたり、反応容器内に装入されたスラリーに対して有効に酸素を供給して、効果的に浸出反応を生じさせることができるようにする方法を提供することを目的とする。
【課題を解決するための手段】
【００１５】
本発明者は、鋭意検討を重ねた結果、反応容器において酸素を吹き込む酸素吹込配管を設け、その酸素吹込配管における酸素吐出口を、反応容器の内部の気相部に位置するようにすることで、上述した課題を解決できることを見出し、本発明を完成するに至った。
【００１６】
（１）本発明の第１の発明は、金属原料のスラリーが装入され、高温高圧下において硫酸の添加により該金属原料に含まれる金属を浸出する浸出処理が施される反応容器であって、前記スラリーに対して酸素を吹き込む酸素吹込配管を備え、前記酸素吹込配管における酸素吐出口が、前記スラリーが装入された当該反応容器内の気相部に位置するように配設されている、反応容器である。
【００１７】
（２）本発明の第２の発明は、第１の発明において、当該反応容器は、少なくともその内部の壁面がチタンにより構成されている、反応容器である。
【００１８】
（３）本発明の第３の発明は、第２の発明において、前記酸素吐出口は、当該反応容器の内部の壁面から離して配置され、当該反応容器の高さ方向の位置として、該反応容器の内部の壁面とスラリーの液面との略中間点に配置される、反応容器である。
【００１９】
（４）本発明の第４の発明は、反応容器内に金属原料のスラリーを装入し、高温高圧下において硫酸を添加して該金属原料に含まれる金属を浸出する浸出処理方法において、前記スラリーが装入された反応容器内の気相部に、該スラリーの液面に向かって酸素を供給する、金属原料の浸出処理方法である。
【発明の効果】
【００２０】
本発明によれば、高温高圧下で酸素を吹き込みながら硫酸等の酸により浸出処理を施すにあたり、反応容器内に装入されたスラリーに対して有効に酸素を供給して、効果的に浸出反応を生じさせることができる。
【図面の簡単な説明】
【００２１】
【図１】ＨＰＡＬ法によるニッケル酸化鉱石の湿式製錬プロセスの流れを示すフロー図である。
【図２】酸素吹込配管を備えたオートクレーブ装置の構成の一例を示す図である。
【図３】酸素吹込配管の構成の一例を示す断面図である。
【発明を実施するための形態】
【００２２】
以下、本発明の具体的な実施形態（以下、「本実施の形態」という）について詳細に説明する。なお、本発明は、以下の実施形態に限定されるものではなく、本発明の要旨を変更しない範囲で種々の変更が可能である。
【００２３】
≪１．概要≫
本発明に係る反応容器は、金属原料のスラリーが装入され、高温高圧下において硫酸の添加によりその金属原料に含まれる金属を浸出する浸出処理が施されるものである。例えば、金属原料のスラリーとしては、ニッケル酸化鉱石からニッケル及びコバルト等の有価金属を回収する湿式製錬プロセスにおいて用いられる鉱石スラリーを挙げることができる。そして、そのニッケル酸化鉱石の湿式製錬プロセスにおける浸出処理に用いるオートクレーブ装置として、本発明に係る反応容器を適用することができる。
【００２４】
具体的に、この反応容器は、スラリーに対して酸素を吹き込む酸素吹込配管を備え、高濃度の酸素を供給しながら浸出処理を施すことが可能となっており、そして、その酸素吹込配管における酸素吐出口が、スラリーが装入された当該反応容器内の気相部に位置するように配設されていることを特徴としている。
【００２５】
このような反応容器によれば、酸素吹込配管を介してスラリーに酸素を供給することで、スラリーの酸化還元電位（ＯＲＰ）を所望の範囲に適切に制御することができる。しかも、酸素吹込配管における酸素吐出口が、気相部に位置するように配設されていることから、硫酸を含むスラリーがその酸素吹込配管側に逆流することを防ぐことができ、酸素の供給不足による浸出効率の低下等を防ぐことができる。
【００２６】
また、酸素吹込配管における酸素吐出口を反応容器の内部の壁面から離して配置することで、内壁等における破損を防ぐことができ、安定的な操業を行うことができる。
【００２７】
以下では、本発明に係る反応容器を、ＨＰＡＬ法を用いたニッケル酸化鉱石の湿式製錬プロセスにおける浸出処理に用いるオートクレーブ装置に適用した場合を一例として挙げて、より具体的に説明する。
【００２８】
≪２．ニッケル酸化鉱石の湿式製錬プロセス≫
図１は、ＨＰＡＬ法によるニッケル酸化鉱石の湿式製錬プロセスの流れを示すフロー図である。ニッケル酸化鉱石の湿式製錬プロセスは、原料のニッケル酸化鉱石をスラリー化する鉱石スラリー化工程Ｓ１１と、スラリーを高温高圧下で硫酸により浸出して浸出スラリーを得る浸出工程Ｓ１２と、浸出スラリーを浸出液と浸出残渣とに固液分離する固液分離工程Ｓ１３と、浸出液に中和剤を添加して不純物を含む中和澱物と中和後液とを得る中和工程Ｓ１４と、中和後液に硫化剤を添加してニッケル及びコバルトの混合硫化物と硫化後液とを得る硫化工程Ｓ１５とを有する。
【００２９】
（１）鉱石スラリー化工程
鉱石スラリー化工程Ｓ１１では、原料鉱石であるニッケル酸化鉱石に対して、所定の分級点で分級してオーバーサイズの鉱石粒子を除去した後に、アンダーサイズの鉱石粒子に水を添加して粗鉱石スラリーとする。
【００３０】
原料のニッケル酸化鉱石は、ニッケルやコバルトを含有する鉱石であり、主としてリモナイト鉱及びサプロライト鉱等のいわゆるラテライト鉱が用いられる。ラテライト鉱のニッケル含有量は、一般的には０．８重量％〜２．５重量％であり、水酸化物又はケイ苦土（ケイ酸マグネシウム）鉱物として含有される。また、鉄の含有量は、１０重量％〜５０重量％であり、主として３価の水酸化物（ゲーサイト）の形態であるが、一部２価の鉄がケイ苦土鉱物に含有される。また、このようなラテライト鉱の他に、ニッケル、コバルト、マンガン、銅等の有価金属を含有する酸化鉱石、例えば深海底に賦存するマンガン瘤等が用いられる。
【００３１】
ニッケル酸化鉱石の分級方法としては、所望とする粒径に基づいて鉱石を分級できれば特に限定されず、例えば、グリズリーや振動篩等を用いた篩分けによって行うことができる。また、その分級点についても、特に限定されず、所望とする粒径値以下の鉱石粒子からなる鉱石スラリーを得るための分級点を適宜設定することができる。
【００３２】
（２）浸出工程
浸出工程Ｓ１２では、高温加圧反応容器（オートクレーブ装置等）を用いて、例えば２４０℃〜２６０℃の高温条件で、高圧蒸気を供給して加圧しながら、鉱石スラリーに硫酸を添加して鉱石に含まれるニッケル及びコバルトを浸出する浸出処理を施す。この浸出処理により、ニッケル及びコバルトを含有する浸出液と、ヘマタイトを含む浸出残渣とからなる浸出スラリーを生成させる。
【００３３】
ここで、詳しくは後述するが、浸出工程Ｓ１２における浸出処理では、スラリーに対して酸素を供給しながら硫酸により金属を浸出させる。具体的には、オートクレーブ装置に、高濃度の酸素を供給する酸素吹込配管を備えるようにし、鉱石スラリーが装入されたオートクレーブ装置内の気相部に酸素を供給する。このように高濃度の酸素を供給しながら浸出処理を行うことで、スラリーの酸化還元電位（ＯＲＰ）を制御することができ、鉱石に含まれる鉄の浸出を抑制し、ニッケルやコバルトの浸出率を向上させることができる。
【００３４】
（３）固液分離工程
固液分離工程Ｓ１３では、浸出工程Ｓ１２で生成した浸出スラリーを多段洗浄して、ニッケル及びコバルトを含む浸出液と、ヘマタイトである浸出残渣とを固液分離する。
【００３５】
固液分離工程Ｓ１３では、浸出スラリーを洗浄液と混合した後、シックナー等の固液分離装置を用いて固液分離処理を施す。具体的には、先ず、スラリーが洗浄液により希釈され、次に、スラリー中の浸出残渣がシックナーの沈降物として濃縮される。これにより、浸出残渣に付着するニッケル分をその希釈の度合いに応じて減少させることができる。実操業では、このような機能を持つシックナーを多段に連結して用いる。
【００３６】
（４）中和工程
中和工程Ｓ１４では、浸出液に中和剤を添加してｐＨを調整し、不純物元素を含む中和澱物と中和後液とを得る。このような中和処理により、ニッケルやコバルト、スカンジウム等の有価金属は中和後液に含まれるようになり、アルミニウムをはじめとした不純物の大部分が中和澱物となる。
【００３７】
中和処理に用いる中和剤としては、公知のもの使用することができる。例えば、石灰石、消石灰、水酸化ナトリウム等が挙げられる。また、中和処理においては、分離された浸出液の酸化を抑制しながら、ｐＨを１〜４の範囲に調整することが好ましく、ｐＨを１．５〜２．５の範囲に調整することがより好ましい。ｐＨが１未満であると、中和が不十分となり、中和澱物と中和後液とに分離できない可能性がある。一方で、ｐＨが４を超えると、アルミニウムをはじめとした不純物のみならず、ニッケル等の有価金属も中和澱物に含まれる可能性がある。
【００３８】
（５）硫化工程
硫化工程Ｓ１５では、中和工程Ｓ１４における中和処理で得られた中和後液に硫化剤を添加してニッケル及びコバルトの混合硫化物と、硫化後液とを得る。このような硫化処理により、ニッケル、コバルト、亜鉛等は硫化物となって回収され、スカンジウム等のその他の元素は硫化後液に残留することになる。
【００３９】
具体的に、硫化工程Ｓ１５では、得られた中和後液に対して、硫化水素ガス、硫化ナトリウム、水素化硫化ナトリウム等の硫化剤を添加し、不純物成分の少ないニッケル及びコバルトを含む混合硫化物（ニッケル・コバルト混合硫化物）と、ニッケル等の濃度を低い水準で安定させた硫化後液（貧液）とを生成させる。
【００４０】
硫化工程Ｓ１５における硫化処理では、ニッケル・コバルト混合硫化物を含むスラリーをシックナー等の沈降分離装置を用いて分離処理し、その混合硫化物をシックナーの底部より分離回収する一方で、水溶液成分である硫化後液はオーバーフローさせて回収する。
【００４１】
なお、硫化処理に供する中和後液に亜鉛が含まれる場合には、硫化物としてニッケル及びコバルトを分離するに先立って、亜鉛を硫化物として選択的に分離することができる。
【００４２】
≪３．浸出処理に用いる反応容器（オートクレーブ装置）≫
図２は、上述した湿式製錬プロセスにおける浸出工程Ｓ１２での浸出処理に用いるオートクレーブ装置の構成を示す図であり、オートクレーブ装置を垂直に切断して内部構造を模式的に示した縦断側面図である。
【００４３】
（オートクレーブ装置の構成）
オートクレーブ装置１は、金属原料である鉱石スラリーが装入され、高温高圧下において硫酸の供給によりその鉱石中に含まれる金属を浸出する浸出処理が施される反応容器である。このオートクレーブ装置１は、鉱石スラリーＭが装入されて浸出反応の場となる本体部１１と、鉱石スラリーを撹拌する撹拌機１２とを備える。また、オートクレーブ装置１には、鉱石スラリーに対して酸素を吹き込む酸素吹込配管１３が設けられている。
【００４４】
（本体部）
本体部１１は、上述したように、その内部に鉱石スラリーＭが装入されて、硫酸による浸出反応が生じる反応場となる。本体部１１は、図示しないが、例えば隔壁によって複数の区画室に区画されており、各区画室で浸出反応が生じるようになっており、上流の区画室から下流の区画室へとスラリーがオーバーフローして移送される。
【００４５】
本体部１１の内部（各区画室の内部）には、例えばその上部から垂下されるようにして、浸出処理に用いる硫酸溶液を供給する硫酸供給配管や、処理対象となる鉱石スラリーを最上流の区画室に装入するためのスラリー装入配管、さらには高圧蒸気等を供給するための蒸気供給配管等の種々の供給配管が付設されている。
【００４６】
ここで、オートクレーブ装置１の本体部１１においては、特に限定されないが、少なくともその内部の壁面（内壁）がＴｉ（チタン）を含む材質で構成されていること好ましい。本体部１１内では、上述したように高温高圧下で硫酸による浸出反応を生じさせることから、耐腐食性を有する材質により構成されていることが好ましく、特にＴｉにより構成することで、その耐腐食性を高めることができる。
【００４７】
（撹拌機）
撹拌機１２は、本体部１１の内部に設置され、例えば本体部１１の内部が隔壁により複数の区画室に区画されている場合にはそれぞれの区画室に設置されている。撹拌機１２は、本体部１１の内部に装入されたスラリーを撹拌する。
【００４８】
撹拌機１２としては、例えば図２に模式的に示すように、モータ２１に連結された撹拌軸２２と、その撹拌軸の端部に設けられた撹拌羽根２３とを備えたプロペラ形状のものを用いることができる。撹拌機１２は、本体部１１の上部天井から垂下されて、オートクレーブ装置１を上部から視たとき、反応空間の中央部分に撹拌軸２２が位置するように設けることができる。
【００４９】
撹拌機１２は、モータ２１の駆動により例えば時計回りに所定速度で撹拌軸２２を回転させ、撹拌羽根２３によってスラリーを撹拌する。図２に示すように、撹拌羽根２３（２３ａ，２３ｂ）は、撹拌軸２２の端部における上下方向に複数設けることができる。
【００５０】
（酸素吹込配管）
酸素吹込配管１３は、鉱石スラリーに対して高濃度の酸素を吹き込み供給するための配管である。酸素吹込配管１３は、例えば、本体部１１の上部天井から垂下されるようにして設けられている。具体的には、酸素吹込配管１３は、本体部１１の上部に設けられたフランジ１４に固定されて設けられている。この酸素吹込配管１３は、酸素発生設備２に接続されており、酸素発生設備２にて発生した酸素が酸素吹込配管１３を介して本体部１１内に供給される。
【００５１】
図３は、酸素吹込配管１３の構成の一例を示す断面図である。図３に示すように、酸素吹込配管１３は、例えばノズル形状の配管であり、配管部３１と、酸素吹込配管１３を本体部１１上部のフランジ１４に取り付けて固定する取付用フランジ３２と、酸素発生設備２に接続するための接続用フランジ３３とを備える。なお、取付用フランジ３２や接続用フランジ３３は、相手フランジ（本体部１１上部のフランジ１４、酸素発生設備２に設けられたフランジ（図示しない））とボルト締めや溶接等により接続される。
【００５２】
ここで、酸素吹込配管１３においては、配管部３１の先端（酸素発生設備２との接続端部とは反対の端部）に酸素吐出口３１Ａが存在しており、その酸素吐出口３１Ａから酸素が吐出される。このとき、オートクレーブ装置１では、酸素吐出口３１Ａが、スラリーが装入された本体部１１内における気相部（図２中の符号「１１Ｇ」で示す空間）に位置するように、酸素吹込配管１３を配設するようにしている。つまり、酸素吐出口３１Ａがスラリーの液面に触れない状態で配設されており、気相部１１Ｇに位置させた酸素吐出口３１Ａから、本体部１１内のスラリーの液面に向かって酸素が吹き込まれる。
【００５３】
このような構成を有するオートクレーブ装置１においては、酸素吹込配管１３の酸素吐出口３１Ａが本体部１１内の気相部１１Ｇに位置されていることから、その気相部１１Ｇに酸素が吹き出された後に、気相部１１Ｇに吹き出された酸素が次第にスラリーに取り込まれて溶解するようになる。そのため、例えば酸素吹込配管１３を介した酸素の供給量を制御することで、スラリーのＯＲＰを所望の範囲に適切に制御することができる。
【００５４】
また、酸素吹込配管１３の酸素吐出口３１Ａが気相部１１Ｇに位置されるように設けられているため、酸素吹込配管における酸素吐出口を液相に挿入してその液相に直接酸素を吹き込んでいた従来技術（例えば特許文献２に記載の技術）のように、硫酸等を含むスラリーが配管内を逆流するといった問題が起こらず、ニッケルやコバルトの浸出率の低下を抑制することができる。
【００５５】
さて、オートクレーブ装置１においては、例えば２４５℃以上の高温下で硫酸を用い、さらに酸素吹込配管１３を介して酸素を吹き込みながら浸出処理を行うため、オートクレーブ装置１の内部において腐食が発生する可能性が考えられる。そのため、このような浸出処理を行うオートクレーブ装置１としては、上述したように、耐腐食性を高める観点からＴｉを含む材質により構成することが好ましい。
【００５６】
しかしながら、Ｔｉにより構成された反応容器の場合、酸素濃度を上昇させたガスが通気されると、Ｔｉの発火点に到達して燃焼が起こることが知られている。そのことから、オートクレーブ装置１においてＴｉにより装置内壁等を構成する場合には、酸素吹込配管１３から本体部１１の内部に吹き込まれる酸素が、そのＴｉにより構成された内壁に触れることのないように供給することが求められる。
【００５７】
このことから、オートクレーブ装置１においては、酸素吹込配管１３の酸素吐出口３１Ａが、オートクレーブ装置１の本体部１１の内部の壁面から離して配置されるようにすることが好ましい。具体的には、図２に示すように、オートクレーブ装置１の高さ方向（図２中の矢印Ｈ方向）の位置として、本体部１１内の壁面１１ｓとスラリーの液面Ｍｓとの略中間点に酸素吐出口３１Ａが配置されるようにすることが好ましい。
【００５８】
オートクレーブ装置１の本体部１１における気相部１１Ｇは、蒸気とオーバープレッシャー分の不活性ガス（Ｎ２、Ｏ２、生成ＣＯ２等）との混合ガスで構成されているが、その大部分は蒸気であり、平均分子量はおよそ２０程度であると推測される。一方で、酸素吹込配管１３を介して供給する酸素は比重が大きく冷たいため、本体部１１の内部の気相部１１Ｇにスラリーの液面に向かって酸素を供給すると、そのまま液面の方向に酸素が流れていく。そのため、供給される酸素は、オートクレーブ装置１の内部の壁面、すなわちＴｉにより構成される壁面には直接触れることはない。
【００５９】
酸素吹込配管１３の材質としては、高温高圧下での耐腐食性を確保し、また配管内を通過する酸素による燃焼を防ぐ観点から、例えば、ニッケルクロムモリブデン（Ｎｉ−Ｃｒ−Ｍｏ）合金を使用することが好ましい。Ｎｉ−Ｃｒ−Ｍｏ合金としては、マンガン、シリコン、コバルト、タングステン、タンタル、鉄等を随意に含み、例えば、５８Ｎｉ−２２Ｃｒ−１３Ｍｏ−３Ｗ―３Ｆｅ（市販品：ハステロイＣ−２２）、６０Ｎｉ−１９Ｃｒ−１９Ｍｏ−２Ｔａ（市販品：ＭＡＴ２１）、５３Ｎｉ−４５Ｃｒ−１Ｍｏ（市販品：ＭＣアロイ）等が挙げられる。
【実施例】
【００６０】
以下、本発明の実施例を示してより具体的に説明するが、本発明は以下の実施例に何ら限定されるものではない。
【００６１】
［実施例１］
ＨＰＡＬ法を用いたニッケル酸化鉱石の湿式製錬プロセスにおける浸出工程にて、図２に示すようなオートクレーブ装置１を用いて硫酸による浸出処理を行った。
【００６２】
すなわち、図２に示すように、オートクレーブ装置（缶内寸法：直径５ｍ×長さ２５ｍ）１として、本体部１１と、撹拌機１２と、酸素吹込配管１３とを備えるものを用いた。オートクレーブ装置１の本体部１１の内壁をＴｉで構成し、また、その外部上方にフランジ１４を設けてそのフランジ１４に酸素吹込配管１３を固定して取り付けた。このようなオートクレーブ装置１の本体部１１内に鉱石スラリーを装入し、スラリーの液面高さが４２００ｍｍとなるようにした。
【００６３】
酸素吹込配管１３としては、その先端部に位置する酸素吐出口３１Ａが、本体部１１の上部壁面から２９０ｍｍの高さ位置に配置されるように設けた。このとき、スラリーの液面から酸素吐出口３１Ａまでの距離は１７０ｍｍとなり、したがって、酸素吐出口３１Ａが本体部１１内の気相部１１Ｇに酸素が吹き出されるようにした。なお、酸素吹込配管１３としては、図３に示したような形状、構成のものを用い、ニッケル基合金により構成した。また、酸素吹込配管１３の配管部３１の長さは１１７０ｍｍとした。
【００６４】
このようなオートクレーブ装置１を用いて、酸素をスラリーの液面に向かって供給しながら、硫酸による浸出処理を行った。なお、浸出処理に際して条件を以下に示す。
（酸素供給条件）
ガス流量：９０Ｎｍ３／ｈ／ｔｒａｉｎ
酸素濃度：９０％
（硫酸浸出の操業条件）
Ａ／Ｃ温度：２５９ｄｅｇＣ（蒸気圧：４，６２０ｋＰａＡ）
Ａ／Ｃ圧力：５，２００ｋＰａＡ（超過圧力：４００〜５００ｋＰａ）
【００６５】
５か月間の操業を行った結果、酸素吹込配管１３において硫酸を含むスラリーの逆流は見られず、また、オートクレーブ装置１の本体部１１の内壁等における破損も確認されなかった。すなわち、操業開始時と何ら変わらない状態を維持することができた。
【符号の説明】
【００６６】
１    オートクレーブ装置
１１    本体部
１２    撹拌機
１３    酸素吹込配管
１４    フランジ
３１    （酸素吹込配管における）配管部
３１Ａ    酸素吐出口
【図１】
2018053321.tif 000003
【図２】
2018053321.tif 000004
【図３】
2018053321.tif 000005